СПОСОБ ИЗГОТОВЛЕНИЯ ЗАГОТОВОК ИЗ МЕЛКОЗЕРНИСТОГО ГРАФИТА

3
2
3
Способ изготовления заготовок из мелкозернистого графита, при котором формируют исходную объемную смесь каменноугольного высокотемпературного пека путем его нормализованного поэтапного разогрева до жидкотекучего состояния и последующей карбонизации расплава с добавлением связующего наполнителя в виде коксовой мелочи из термически обработанного пека путем их объемного дозирования и смешения, готовят пресс-порошок для совместного высокотемпературного прессования с полученным продуктом коксо-пековой композиции для получения технологических заготовок, которые загружают в контейнеры, прессуют, обжигают, проводят графитацию и операционный технологический контроль с выдержкой готовых заготовок в режиме естественного остывания, отличающийся тем, что связующий наполнитель подвергают программируемой ступенчатой термообработке до температуры в 630° с выдержкой в режиме остывания не более 8 ч до достижения выхода летучих веществ 5-8% и плотности 1,46-1,50 г/см, прессование технологических заготовок осуществляют в пресс-формах при давлении плунжера 400-500 кг/см с выдержкой под давлением не менее 30 с при достижении плотности 1040-1080 кг/м, загрузку технологических заготовок в контейнеры осуществляют многорядно с технологическими промежутками между заготовками в ряду и слоем углеродистой пересыпки между рядами, при этом высокотемпературный обжиг ведут в кассетных камерах печей обжига при температуре 1200-1250°C и объемной усадке 35-43%, а графитацию ведут в течение 110-120 ч, после чего осуществляют необходимую выдержку готовых заготовок в режиме естественного остывания.